(57)【要約】【課題】優れた抗カビ性と好ましくは断熱性をも有する繊維構造物およびインテリア用品を提供する。【解決手段】単繊維繊度が１．６ｄｔｅｘ以下のポリエステル繊維を含み、かつ抗カビ剤が付着しており、ＪＩＳＬ １９２１：２０１５吸収法により測定したクロカビの抗カビ活性値が３．０以上であることを特徴とする繊維構造物であり、必要に応じて該繊維構造物を用いてインテリア用品を構成する。【選択図】なし【特許請求の範囲】
【請求項１】
単繊維繊度が１．６ｄｔｅｘ以下のポリエステル繊維を含み、かつ抗カビ剤が付着しており、ＪＩＳＬ １９２１：２０１５吸収法により測定したクロカビの抗カビ活性値が３．０以上であることを特徴とする繊維構造物。
【請求項２】
前記ポリエステル繊維において、無機微粒子がポリマー重量対比１．０重量％以上含まれる、請求項１に記載の繊維構造物。
【請求項３】
前記無機微粒子が、二酸化チタン、チタン酸カリウム、チタン酸鉛、酸化鉛、硫化亜鉛、酸化亜鉛および二酸化ジルコニウムからなる群から選ばれる、請求項２に記載の繊維構造物。
【請求項４】
前記抗カビ剤が、結晶性アルミノケイ酸銀、銀ゼオライト、亜鉛ゼオライト、リン酸ジルコニウム・酸化銀、リン酸ジルコニウム・酸化銀・酸化亜鉛、リン酸チタン・酸化亜鉛および酸化チタンのゲル混合物、リン酸チタン銀担持ゲルと酸化亜鉛の混合物、銀担持二酸化珪素、酸化銀、塩化銀、銀、酸化亜鉛、銅化合物、トリリン酸アンモニウム、リン酸ナトリウム、リン酸系・硝子、グルコン酸クロルヘキシジン、グルコン酸クロルヘキシジン・ピロクトオラミン、ポリヘキサメチレンビグアナイド塩酸塩、クロロヘキシジン、２アクリルアミド２メチルプロパンスルホン酸共重合物、ポリヘキサメチレンビグアナイドハイドロクロライドと酸化亜鉛の配合物、第４級アンモニウム塩からなる群より選択される１種以上である、請求項１〜３のいずれかに記載の繊維構造物。
【請求項５】
前記ポリエステル繊維において、単繊維の断面形状が丸、扁平、くびれ付き扁平、三角、Ｙ型、Ｔ型、Ｕ型、および雲型からなる群より選択される１種以上である、請求項１〜４のいずれかに記載の繊維構造物。
【請求項６】
前記ポリエステル繊維がフィラメント数４８本以上のマルチフィラメントである、請求項１〜５のいずれかに記載の繊維構造物。
【請求項７】
前記ポリエステル繊維が仮撚捲縮加工糸である、請求項１〜６のいずれかに記載の繊維構造物。
【請求項８】
繊維構造物が布帛である、請求項１〜７のいずれかに記載の繊維構造物。
【請求項９】
前記布帛が、ＣＦ３５００以下の織物、またはコース数１０〜５０本／２．５４ｃｍかつウェール数９〜３０本／２．５４ｃｍの編物である、請求項８に記載の繊維構造物。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【請求項１０】
一般財団法人日本繊維製品品質技術センターが規定する断熱性試験（赤外ランプ６０℃法）においてブラックパネルの数値（断熱効果率）が２５％以上である、請求項１〜９のいずれかに記載の繊維構造物。
【請求項１１】
請求項１〜１０のいずれかに記載の繊維構造物を用いてなる、各種カーテン、ロールブラインド、シェードおよびパーティションからなる群より選択されるいずれかのインテリア用品。
【発明の詳細な説明】
【技術分野】
【０００１】
本発明は、優れた抗カビ性と好ましくは断熱性をも有する繊維構造物およびインテリア用品に関する。
【背景技術】
【０００２】
近年、環境衛生への関心は高まっており居住空間によるカビの発生もその一つであり、抗カビ性のある繊維構造体は種々提案されている（例えば、特許文献１、２）。
【０００３】
しかしながら、居住空間で使用する繊維構造体のうちインテリア用品は、衣服等とは違い、日常的に洗濯等を実施しないため高い抗カビ性が要求されるが、抗カビ性の高いインテリア用品はこれまであまり提案されていない。
【先行技術文献】
【特許文献】
【０００４】
【特許文献１】特開２０１５−２１８１４８号公報
【特許文献２】特開２００９−２９３１４７号公報
【発明の概要】
【発明が解決しようとする課題】
【０００５】
本発明は上記の背景に鑑みなされたものであり、その目的は、優れた抗カビ性と好ましくは断熱性をも有する繊維構造物およびインテリア用品を提供することにある。
【課題を解決するための手段】
【０００６】
本発明者は上記の課題を達成するため鋭意検討した結果、繊維構造物を構成する繊維などを巧みに工夫することにより、優れた抗カビ性を有する繊維構造物およびインテリア用品が得られることを見出し、さらに鋭意検討を重ねることにより本発明を完成するに至った。
【０００７】
かくして、本発明によれば「単繊維繊度が１．６ｄｔｅｘ以下のポリエステル繊維を含み、かつ抗カビ剤が付着しており、ＪＩＳＬ １９２１：２０１５吸収法により測定したクロカビの抗カビ活性値が３．０以上であることを特徴とする繊維構造物。」が提供される。
【０００８】
その際、前記ポリエステル繊維において、無機微粒子がポリマー重量対比１．０重量％以上含まれることが好ましい。また、前記無機微粒子が、二酸化チタン、チタン酸カリウム、チタン酸鉛、酸化鉛、硫化亜鉛、酸化亜鉛および二酸化ジルコニウムからなる群から選ばれることが好ましい。また、前記抗カビ剤が、結晶性アルミノケイ酸銀、銀ゼオライト、亜鉛ゼオライト、リン酸ジルコニウム・酸化銀、リン酸ジルコニウム・酸化銀・酸化亜鉛、リン酸チタン・酸化亜鉛および酸化チタンのゲル混合物、リン酸チタン銀担持ゲルと酸化亜鉛の混合物、銀担持二酸化珪素、酸化銀、塩化銀、銀、酸化亜鉛、銅化合物、トリリン酸アンモニウム、リン酸ナトリウム、リン酸系・硝子、グルコン酸クロルヘキシジン、グルコン酸クロルヘキシジン・ピロクトオラミン、ポリヘキサメチレンビグアナイド塩酸塩、クロロヘキシジン、２アクリルアミド２メチルプロパンスルホン酸共重合物、ポリヘキサメチレンビグアナイドハイドロクロライドと酸化亜鉛の配合物、第４級アンモニウム塩からなる群より選択される１種以上であることが好ましい。また、前記ポリエステル繊維において、単繊維の断面形状が丸、扁平、くびれ付き扁平、三角、Ｙ型、Ｔ型、Ｕ型、および雲型からなる群より選択される１種以上であることが好ましい。また、前記ポリエステル繊維がフィラメント数４８本以上のマルチフィラメントであることが好ましい。また、前記ポリエステル繊維が仮撚捲縮加工糸であることが好ましい。また、繊維構造物が布帛であることが好ましい。その際、前記布帛が、ＣＦ３５００以下の織物、またはコース数１０〜５０本／２．５４ｃｍかつウェール数９〜３０本／２．５４ｃｍの編物であることが好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【０００９】
本発明の繊維構造物において、一般財団法人日本繊維製品品質技術センターが規定する断熱性試験（赤外ランプ６０℃法）においてブラックパネルの数値（断熱効果率）が２５％以上であることが好ましい。
【００１０】
また、本発明によれば、前記の繊維構造物を用いてなる、各種カーテン、ロールブラインド、シェードおよびパーティションからなる群より選択されるいずれかのインテリア用品が提供される。
【発明の効果】
【００１１】
本発明によれば、優れた抗カビ性と好ましくは断熱性をも有する繊維構造物およびインテリア用品が得られる。
【発明を実施するための形態】
【００１２】
以下、本発明の実施の形態について詳細に説明する。まず、本発明において、ポリエステル繊維を構成するポリエステルとは、テレフタル酸とエチレングリコールの重縮合反応により得られるエチレンテレフタレート単位を主たる繰り返し単位とするポリエステルが好ましく用いられる。
【００１３】
ここで、主たるとは全繰り返し単位中７０モル％以上がエチレンテレフタレート単位であることを表す。さらに本発明のポリエステルの特性を損なわない範囲で、テレフタル酸以外の他のジカルボン酸を併用することができる。
【００１４】
例えば、イソフタル酸、ナフタレンジカルボン酸（カルボキシル基の位置が異なる各構造異性体を含む）、ジフェニルジカルボン酸（カルボキシル基の位置が４，４’−に限定されず、カルボキシル基の位置が異なる各構造異性体を含む）、ジフェニルエーテルジカルボン酸（同前）、ジフェノキシエタンジカルボン酸（同前）、ジフェニルスルホンジカルボン酸（同前）、ジフェニルケトンジカルボン酸（同前）、フランジカルボン酸（同前）等の芳香族ジカルボン酸、シュウ酸、コハク酸、アジピン酸、アゼライン酸、セバシン酸、等の脂肪族ジカルボン酸、シクロヘキサンジカルボン酸（カルボキシル基の位置が異なる各構造異性体を含む）、４−メチル−１，２−シクロヘキサンジカルボン酸、ダイマー酸等の脂環式ジカルボン酸等が挙げられ、これらの１種もしくは２種以上を用いてもよく、目的によって任意に選ぶことができる。本発明のポリエチレンテレフタレートの特性を損なわない範囲とは、全酸成分に対して３０モル％以下、好ましくは２０モル％以下である。
【００１５】
また本発明においては、ポリエステルの特性を損なわない範囲でエチレングリコール以外の他のジオール成分を併用することができる。このようなジオール成分としては、一般ポリエステルの原料として使用されるジオール、例えば、１，２−プロピレングリコール、トリメチレングリコール（１，３−プロパンジオ−ル）、１，４−ブタンジオール、１，５−ペンタンジオール、１，６−ヘキサンジオール、１，９−ノナンジオール、デカメチレングリコール、ネオペンチルグリコール、２−メチル−１，３プロパンジオール、３−メチル−１，５−ペンタンジオール、２−メチルオクタンジオールなどの直鎖または分岐鎖のある脂肪族ジオール；１，４−シクロヘキサンジメタノール、１，３−シクロヘキサンジメタノール、１，２−シクロヘキサンジメタノール、１，１−シクロヘキサンジメタノール、２−メチル−１，１−シクロヘキサンジオール、水添ビスフェノールＡ、２，２−ノルボルナンジメタノール、３−メチル−２，２−ノルボルナンジメタノール、２，３−ノルボルナンジメタノール、２，５−ノルボルナンジメタノール、２，６−ノルボルナンジメタノール、パーヒドロ−１，４：５，８−ジメタノナフタレン−２，３−ジメタノール、アダマンタンジメタノール、１，３−ジメチル−５，７−アダマンタンジメタノール、１，３−アダマンタンジオール、１，３−ジメチル−５，７−アダマンタンジオールなどの脂環式ジオール；ヒドロキノン、カテコール、レゾルシン、ナフタレンジオール、フェナンスロリンジオール、キシリレンジオール［ジ（ヒドロキシメチル）ベンゼン］、ビスフェノールＡ、ビスフェノールＡのエチレンオキシド付加物、ビスフェノールＳ、ビスフェノールＳのエチレンオキシド付加物またはプロピレンオキシド付加物などの芳香族ジオール；ジエチレングリコール、トリエチレングリコール、ポリエチレングリコール、ポリテトラメチレングリコール、ポリメチレングリコール、ジプロピレングリコールなどのエーテルグリコールなどが挙げられる。上記ジオール成分は１種又は２種以上混合して目的によって任意に使用できる。さらに少量のグリセリンのような多価アルコール成分を用いてもよい。本発明においてポリエステルとは、ポリエチレンテレフタレート、ポリエチレンナフタレート、ポリトリメチレンテレフタレート、ポリトリメチレンナフタレート、ポリテトラメチレンテレフタレート、ポリテトラメチレンナフタレートのいずれかを含むことが好ましい。本発明のポリエステルの特性を損なわない範囲とは、全ジオール成分に対して３０モル％以下が好ましく、更に好ましくは２５モル％以下、更により好ましくは２０モル％以下である。
【００１６】
本発明のポリエステル組成物を構成するポリエステルの製造方法は、通常知られているポリエステルの製造方法を適宜修正した製造方法が用いられる。すなわち、まずテレフタル酸の如きジカルボン酸成分とエチレングリコールの如きグリコール成分とを直接エステル化反応させる方法により、ジカルボン酸のグリコールエステル及び／又はその低重合体を製造する。次いでこの反応生成物を重合触媒の存在下で減圧加熱して所定の重合度になるまで重縮合反応させることによって、目的とするポリエステルが製造される。
【００１７】
重合触媒については、特に限定されるものではないが、アンチモン、チタン、ゲルマニウム、アルミニウム、ジルコニウム、スズ化合物を用いることができる。このような化合物としては、例えばアンチモン、チタン、ゲルマニウム、アルミニウム、ジルコニウム、すずの酸化物、酢酸塩、カルボン酸塩、水素化物、アルコラート、ハロゲン化物、炭酸塩、硫酸塩等を挙げることができる。また、これらの化合物は二種以上を併用してもよい。
【００１８】
本発明において、無機粒子化合物としては、例えば、Ｆｅ２Ｏ３、ルチル型ＴｉＯ２、アナターゼ型ＴｉＯ２、ＣｅＯ２、ＺｎＳ、ＰｂＣｌ２、ＣｄＯ、Ｓｂ２Ｏ３、ＷＯ３、ＳｉＣ、Ｉｎ２Ｏ３、ＰｂＯ、Ｔａ２Ｏ３、ＺｎＯ、ＺｒＯ２、ＭｇＯ、ＣｅＦ３、ＡｌＦ３、Ａｌ２Ｏ３が例示される。なかでも二酸化チタン、二酸化チタン、チタン酸カリウム、チタン酸鉛、酸化鉛、硫化亜鉛、酸化亜鉛および二酸化ジルコニウムよりなる群から少なくとも１種選ばれる無機粒子化合物が好ましい。特に二酸化チタンが最も好ましい。
【００１９】
これら無機粒子化合物は必要に応じ、表面処理することが可能である。従来公知の表面処理方法を使用すること出来る。表面処理により、二酸化ケイ素、アルミナ、二酸化チタン、二酸化ジルコニウムで粒子表面を覆うことによって、ポリエステルへの分散性を向上させる、粒子の色相を変える、ポリエステルに対する粒子表面の活性を低下させ、ポリエステルの熱安定性を向上させることができる。
【００２０】
本発明のポリエステル繊維中における、上記無機粒子化合物の含有量は、全ポリエステル組成物重量に対して、１．０重量％以上であることが好ましい。無機粒子化合物の含有量が１．０重量％未満の場合、得られるポリエステルの赤外線透過性が高くなり断熱性が低下するおそれがある。含有量の数値範囲は１．０〜５．０重量％の範囲が好ましく、１．０〜３．０重量％の範囲が更に好ましい。含有量は、用いる無機粒子化合物の添加量を増加・減少させることよって調整することが可能である。
【００２１】
前記ポリエステルを構成するポリエステル組成物は、上述の無機粒子化合物以外に必要に応じて少量の添加剤、例えば滑剤、ラジカル捕捉剤、酸化防止剤、固相重合促進剤、整色剤、蛍光増白剤、抗菌剤、紫外線吸収剤、光安定剤、熱安定剤、遮光剤、難燃剤又は艶消剤等を含んでいてもよい。
【００２２】
本発明のポリエステル繊維を溶融紡糸により製造する時の製造方法としては特に限定はなく、従来公知の溶融紡糸方法が用いられる。例えば乾燥したポリエステル組成物を２７０℃〜３００℃の範囲で溶融紡糸して製造することが好ましく、溶融紡糸の速度は４００〜９０００ｍ／分で紡糸することができ、必要によって延伸工程などを経て繊維の強度を十分なものに高めることが可能である。
【００２３】
前記のポリエステル繊維において、総繊度が５０〜５００ｄｔｅｘの範囲内であることが好ましい。また、単繊維繊度が１．６ｄｔｅｘ以下（好ましくは０．００１〜１．６ｄｔｅｘ、より好ましくは０．１〜１．３ｄｔｅｘ）であることが重要である。単繊維繊度が該範囲より大きいと、繊維の総表面積が小さくなり優れた抗カビ性が得られないおそれがあり、断熱性やソフト性も低下するおそれがある。
【００２４】
前記ポリエステル繊維において、繊維形態は特に限定されない。紡績糸などの短繊維でもよいが、繊維の総表面積を大きくして抗カビ性や断熱性を向上させる上で長繊維（マルチフィラメント）が好ましい。
【００２５】
その際、フィラメント数が４８本以上（より好ましくは４８〜４３２本、さらに好ましくは７２〜２８８本）であることが好ましい。
【００２６】
また、優れた抗カビ性や断熱性を得る上で、かかる長繊維には仮撚捲縮加工が施されていることが好ましい。さらには、撚糸や空気加工が施されていてもよい。単糸の横断面形状も特に限定されるものではなく、通常の丸型だけでなく、扁平、くびれ付き扁平、三角、Ｙ型、Ｔ型、Ｕ型、雲型などの異型であってもよい。さらには、２成分以上の成分からなる複合繊維（コンジュゲート繊維）でもよい。
【００２７】
次に、本発明の繊維構造物は前記の無機粒子化合物を含有したポリエステル繊維だけで構成されていてもよいし、前記ポリエステル繊維と他の繊維（前記ポリエステル繊維よりも単繊維繊度が大きいポリエステル繊維など）とで構成されていてもよい。その際、前記の無機粒子化合物を含有したポリエステル繊維の重量比率は布帛全重量に対して１５重量％以上であることが好ましい。
【００２８】
本発明に用いる抗カビ剤としては、結晶性アルミノケイ酸銀、銀ゼオライト、亜鉛ゼオライト、リン酸ジルコニウム・酸化銀、リン酸ジルコニウム・酸化銀・酸化亜鉛、リン酸チタン・酸化亜鉛および酸化チタンのゲル混合物、リン酸チタン銀担持ゲルと酸化亜鉛の混合物、銀担持二酸化珪素、酸化銀、塩化銀、銀、酸化亜鉛、銅化合物、トリリン酸アンモニウム、リン酸ナトリウム、リン酸系・硝子、グルコン酸クロルヘキシジン、グルコン酸クロルヘキシジン・ピロクトオラミン、ポリヘキサメチレンビグアナイド塩酸塩、クロロヘキシジン、２アクリルアミド２メチルプロパンスルホン酸共重合物、ポリヘキサメチレンビグアナイドハイドロクロライドと酸化亜鉛の配合物、第４級アンモニウム塩からなる群より選択される１種以上であることが好ましい。
【００２９】
また、本発明の繊維構造体としては、布帛であることが好ましい。その際、布帛の織編組織は限定されず、平組織、綾組織、サテン組織、変化組織、たて二重織、よこ二重織等の片二重組織、たてビロードなど公知の織組織や、平編、ゴム編、両面編、パール編、タック編、浮き編、片畔編、レース編、添え毛編等などのよこ編組織や、シングルデンビー編、シングルアトラス編、ダブルコード編、ハーフ編、ハーフベース編、サテン編、ハーフトリコット編、裏毛編、ジャガード編等などのたて編組織が例示される。
【００３０】
かかる織物において、織物のカバーファクター（ＣＦ）が３５００以下(好ましくは１５００〜３０００)であることが好ましい。より好ましくは１５００〜２８００の範囲内である。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００３１】
かかる編物において、コース数１０〜５０本／２．５４ｃｍかつウェール数９〜３０本／２．５４ｃｍであることが好ましい。
【００３２】
抗カビ剤を布帛に付与する方法としては、常法でよく、例えば、パディング法や染色との同浴法などが例示される。
その際、抗カビ剤の付着量として布帛重量対比、０．５〜３．０重量％の範囲が好ましい。
【００３３】
前記繊維構造物には、染色加工が施されていてもよいし、染色加工が施されてなくてもよい。好ましくは淡色または白色である。さらには、減量加工、起毛加工、カレンダー加工、エンボス加工、蓄熱加工、吸水加工、撥水加工、消臭加工、抗菌加工、防炎加工などの後加工を適宜施してもよい。
【００３４】
また、本発明によれば、前記の繊維構造物を用いてなる、各種カーテン、ロールブラインド、シェードおよびパーティションからなる群より選択されるいずれかのインテリア用品が提供される。
【００３５】
かかるインテリア用品は、前記の構成を有するので優れた抗カビ性と断熱性を有する。その際、抗カビ性は抗カビ活性値３．０以上（好ましくは３．０〜５．０）であることが好ましい。また、断熱性が２５％以上（好ましくは２５〜５０％）であることが好ましい。ただし、抗カビ性はＪＩＳ Ｌ１９２１：２０１５吸収法（試験カビ：クロカビ）により測定し、断熱性は、一般財団法人日本繊維製品品質技術センターが規定する断熱性試験（赤外ランプ６０℃法）においてブラックパネルの数値（断熱効果率）を用いる。
【００３６】
なお、前記の繊維構造物は、住宅内装材、車両内装材、マット、寝具、衣料、靴下、帽子、靴材など各種の繊維製品に用いてもよいことはいうまでもない。
【実施例】
【００３７】
以下、実施例をあげて本発明を詳細に説明するが、本発明はこれらによって何ら限定されるものではない、なお、実施例中の各評価は下記の方法により評価したものである。
＜カバーファクター（ＣＦ）＞
ＣＦ＝（ＤＷｐ／１．１）１／２ ×ＭＷｐ＋（ＤＷｆ／１．１）１／２ ×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）で算出した。
＜抗カビ性＞
ＪＩＳ Ｌ １９２１：２０１５吸収法（試験カビ：クロカビ）により測定。但し、原布と洗濯５回後の抗カビ活性値の数値を採用した。
＜断熱性＞
一般社団法人日本繊維製品品質技術センターの定める断熱性試験（赤外ランプ６０℃法）により測定。ブラックパネルの数値を採用した。
【００３８】
［実施例１］
経糸にそれぞれ酸化チタン含有量１．５重量％、ポリエチレンテレフタレート仮撚捲縮加工糸８４ｄｔｅｘ７２ｆｉｌを使用し、緯糸に酸化チタン含有量２．５重量％、ポリエチレンテレフタレート仮撚捲縮加工糸１６７ｄｔｅｘ１４４ｆｉｌを使用し、経密度８０本／２．５４ｃｍ×緯密度８０本／２．５４ｃｍ、ＣＦ１３８６、平組織のインテリア用品生地Ａを常法により製織した。
【００３９】
次いで、得られた生地に、抗カビ剤（ポリヘキサメチレンビグアナイド塩酸塩を２５重量％含有した水分散体）を１％ｏｗｆの付着量となるように、常法により加工した。
【００４０】
得られた生地Ｂでの抗カビ活性値は、原布では３．７、洗濯後では３．３、断熱性試験結果は２８．０％であった。抗カビ性が高く、断熱性が高い生地であった。
【００４１】
［比較例１］
抗カビ剤を亜鉛（２−ピリジンチオール−ジンク−１−オキシド）にする以外は、実施例１と同様にして生地Ｂを得た。
【００４２】
得られた生地Ｂでの抗カビ活性値は、原布では２．５、洗濯後では２．４、断熱性試験結果は２８．０％であった。抗カビ性は低く、断熱性が高い生地であった。
【００４３】
［比較例２］
経糸を８４ｄｔｅｘ３６ｆｉｌ、緯糸を１６７ｄｔｅｘ４８ｆｉｌにする以外は、実施例１と同様にして生地Ｂを得た。
【００４４】
得られた生地Ｂでの抗カビ活性値は、原布では３．２、洗濯後では２．８、断熱性試験結果は２１．０％であった。抗カビ性は低く、断熱性は低い生地であった。
【産業上の利用可能性】
【００４５】
本発明によれば、優れた抗カビ性と好ましくは断熱性をも有する繊維構造物およびインテリア用品が提供され、その工業的価値は極めて大である。